(57)【特許請求の範囲】
【請求項１】
塗料中の中和剤および／または補助分散剤として、および／または着色すべき白色塗料ベース中での顔料の着色力を増進するための作用物質としての、式（１）：
【化１】
0005543924.tif 000008
（式中、Ｒ１、Ｒ２およびＲ３は、同一であっても異なっていてもよく、水素原子、１から１２個の炭素原子を有する直鎖状もしくは分枝状アルキル基、３から１２個の炭素原子を有するシクロアルキル基、および１から６個の炭素原子を有する直鎖状ヒドロキシアルキル基から選択され、このとき
・Ｒ１、Ｒ２およびＲ３のうちの多くても１つは水素原子を表す、
・Ｒ１、Ｒ２およびＲ３のうちの少なくとも１つはヒドロキシル基（−ＯＨ）を有する、および
・Ｒ１、Ｒ２およびＲ３のうちの少なくとも１つは窒素原子の位置αに少なくとも１つの分岐を有する）の少なくとも１つのヒドロキシル化された第２級または第３級アミンの使用であって、
前記塗料が、アクリル系をベースとするラテックス塗料、及びアルキドもしくはグリセロフタリック溶剤型塗料から選択される、使用。
【請求項２】
式中、Ｒ１は水素原子を表し、ならびにＲ２およびＲ３は、同一であっても異なっていてもよく、１から１２個の炭素原子を有する直鎖状もしくは分枝状アルキル基、３から１２個の炭素原子を有するシクロアルキル基、および１から６個の炭素原子を有する直鎖状ヒドロキシアルキル基から選択され、このとき
・Ｒ２およびＲ３のうちの少なくとも１つはヒドロキシル基（−ＯＨ）を有する、および
・Ｒ２およびＲ３のうちの少なくとも１つは窒素原子の位置αに少なくとも１つの分岐を有することを特徴とする、請求項１に記載の使用。
【請求項３】
各アルキルもしくはシクロアルキル基が３から１０個の炭素原子を有することを特徴とする、請求項１に記載の使用。
【請求項４】
ヒドロキシル基を有する置換基は、２もしくは３個の炭素原子を有することを特徴とする、請求項１に記載の使用。
【請求項５】
式中、Ｒ１は水素原子を表し、ならびにＲ２およびＲ３は、同一であっても異なっていてもよく、３から８個の炭素原子を有する直鎖状もしくは分枝状アルキル基、６から１０個の炭素原子を有するシクロアルキル基、および２もしくは３個の炭素原子を有する直鎖状ヒドロキシアルキル基から選択され、このとき
・Ｒ２およびＲ３のうちの少なくとも１つはヒドロキシル基（−ＯＨ）を有する、および
・Ｒ２およびＲ３のうちの少なくとも１つは窒素原子の位置αに少なくとも１つの分岐を有することを特徴とする、請求項１に記載の使用。
【請求項６】
少なくとも１つのアミンは：
・Ｎ−（１−メチルプロピル）−Ｎ−（２−ヒドロキシエチル）アミン；
・Ｎ−（１，３−ジメチルブチル）−Ｎ−（２−ヒドロキシエチル）アミン；
・Ｎ−（１−エチル−３−メチルペンチル）−Ｎ−（２−ヒドロキシエチル）アミン；
・Ｎ−（３，３，５−トリメチルシクロヘキシル）−Ｎ−（２−ヒドロキシエチル）アミン；および
・Ｎ−（４−ヒドロキシシクロヘキシル）−Ｎ−（２−ヒドロキシエチル）アミンから選択されることを特徴とする、請求項１から５のいずれか一項に記載の使用。
【請求項７】
塗料は着色塗料であり、顔料は調製物中に白色塗料ベース中への顔料濃縮物の希釈によって導入され、前記顔料濃縮物は主分散剤、水ならびに通常の添加物および補助剤を追加して含有することを特徴とする、請求項１から６のいずれか一項に記載の使用。
【請求項８】
請求項１から６のいずれか一項に記載の式（１）の少なくとも１つのアミン、主分散剤、１つ以上の顔料、水ならびに１つ以上の通常の添加物および補助剤を含む顔料濃縮物。
【請求項９】
請求項１から６のいずれか一項に記載の式（１）の少なくとも１つのアミン０．０５から１０重量％を含む、請求項８に記載の顔料濃縮物。
【請求項１０】
アンモニア、水酸化ナトリウム、ジメチルアミン、モノエタノールアミン、ジエタノールアミン、Ｎ−メチルエタノールアミン、２−アミノ−２−メチル−１−プロパノール、および２−ｎ−ブチルアミノエタノールから選択される１つ以上の他の中和剤をさらに含み、式（１）のアミンの量は、中和剤の混合物の少なくとも１重量％である、請求項８または９に記載の顔料濃縮物。
【請求項１１】
式（１）のアミンの量が、中和剤の混合物の少なくとも５０重量％である、請求項１０に記載の顔料濃縮物。
【請求項１２】
請求項１から６のいずれか一項に記載の式（１）の少なくとも１つのアミン０．０５から２重量％を、塗料中の中和剤および／または補助分散剤として、および／または顔料の着色力を増進するための作用物質として、含む水性または溶剤型塗料。
【請求項１３】
請求項１から６のいずれか一項に記載の式（１）の少なくとも１つのアミン０．１から０．５重量％を、塗料中の中和剤および／または補助分散剤として、および／または顔料の着色力を増進するための作用物質として、含む水性または溶剤型塗料。
【請求項１４】
請求項１から６のいずれか一項に記載の式（１）の少なくとも１つのアミン０．１から０．２重量％を、塗料中の中和剤および／または補助分散剤として、および／または顔料の着色力を増進するための作用物質として、含む水性または溶剤型塗料。
【請求項１５】
アンモニア、水酸化ナトリウム、ジメチルアミン、モノエタノールアミン、ジエタノールアミン、Ｎ−メチルエタノールアミン、２−アミノ−２−メチル−１−プロパノール、および２−ｎ−ブチルアミノエタノールから選択される１つ以上の他の中和剤をさらに含み、式（１）のアミンの量は、中和剤の混合物の少なくとも１重量％である、請求項１２から１４のいずれか一項に記載の塗料。
【請求項１６】
式（１）のアミンの量が、中和剤の混合物の少なくとも５０重量％である、請求項１５に記載の塗料。
【発明の詳細な説明】
【技術分野】
【０００１】
本発明は、水性または溶剤型にかかわらず、塗料に関する。
【背景技術】
【０００２】
水性塗料、例えばアクリル系をベースとするラテックス塗料では、ｐＨの調整がラテックスを安定化させるために概して必要とされる。この調整は、中和と呼ばれている。さらに、顔料濃縮物が水性または溶剤型にかかわらず、白色塗料もしくは白色ベース中で希釈される場合は、これらの顔料濃縮物を中和することもまた必要である。
【０００３】
さらに、白色ベース中での着色には、費用を低く抑えるために、所望の色の強さを最適化することが常に必要になる。
【０００４】
ポリマー主分散剤（例えば、Ｃｏａｔｅｘ社からのＣｏａｔｅｘ（登録商標）Ｐ９０またはＢＹＫ−Ｃｈｅｍｉｅ社からのＤｙｓｐｅｒｂｙｋ（登録商標）１９１もしくはＢＹＫ（登録商標）１９２、またはＲｏｈｍ  ＆  Ｈａａｓ社からのＯｒｏｔａｎ（商標）８５０ＥＲ）の使用は、顔料濃縮物（またはペースト）中に大量の顔料を分散させるために、概して高価である主分散剤の量を減少させるために、相当に大きな補助分散作用を備える添加物に頼ることが必要になることがある。
【０００５】
所定の中和剤、例えば特に最も一般に使用されているアンモニア、ソーダ、ジメチルアミン、モノエタノールアミン、ジエタノールアミン、およびＮ−メチルエタノールアミンは、有機もしくは無機顔料の発色には全く影響を及ぼさない。
【０００６】
また別の公知の中和剤である、Ａｎｇｕｓ社によってＡＭＰ（登録商標）９０およびＡＭＰ（登録商標）９５の名称を付けて各々９０または９５％水溶液として商標名ＡＭＰ（登録商標）を付けて市販されている２−アミノ−２−メチル−１−プロパノール（ＣＡＳ番号１２４−６８−５）は、中和作用の改善を生じさせ、顔料の補助分散によってラテックスまたは顔料濃縮物の安定性を促進し、主分散剤の役割を強化する。
【０００７】
典型的には、ラテックスのｐＨは、中和アミン（調整アミン）が０．１から０．５重量％、好ましくは０．１から０．３重量％、より好ましくは０．１から０．２重量％の比率で加えられると、８から１０、好ましくは８．５から９．５の数値へ理想的に調整される。顔料濃縮物中では、アミン系補助分散剤の量は、３．５重量％未満に好ましくは維持される。
【０００８】
このためＡＭＰ（登録商標）９０は、中和作用および主分散剤の減少を改善するというこれらの条件を満たすことを許容するが、優れた着色という問題を解決しない。
【発明の概要】
【発明が解決しようとする課題】
【０００９】
そこで、本発明の第１の目的は、現在まで公知である中和剤および補助分散剤に比較して増加した着色力を示す、中和および補助分散のための、特に水性または溶剤型塗料、または前記塗料を調製するための顔料濃縮物のための作用物質を提案することである。これ他の目的は、以下に記載する本発明の説明から明らかになるであろう。
【課題を解決するための手段】
【００１０】
これらの目的は、一部には、または全体として、本出願人が実施した研究の結果として達成される。
【００１１】
そこで、本発明は第１に、塗料中の中和および／または補助分散のための作用物質として、および／または本発明者らが着色したいと望む白色塗料ベース中での顔料の着色力を増進するための作用物質としての、式（１）：
【００１２】
【化１】
0005543924.tif 000002
（式中、Ｒ１、Ｒ２およびＲ３は、同一であっても異なっていてもよく、水素原子、１から１２個の炭素原子を有する直鎖状もしくは分枝状アルキルラジカル、３から１２個の炭素原子を有するシクロアルキルラジカル、および１から６個の炭素原子を有する直鎖状ヒドロキシアルキルラジカルから選択され、このとき
・Ｒ１、Ｒ２およびＲ３のうちの多くても１つは水素原子を表す、
・Ｒ１、Ｒ２およびＲ３のうちの少なくとも１つはヒドロキシル基（−ＯＨ）を有する、および
・Ｒ１、Ｒ２およびＲ３のうちの少なくとも１つは窒素原子の位置α（「アルファ」）に少なくとも１つの分岐を有する、と理解されている）の少なくとも１つのヒドロキシル化された第２級または第３級アミンの使用に関する。
【００１３】
本発明の範囲内では、シクロアルキルラジカルはヒドロキシル基と、および／または１つ以上の直鎖状もしくは分枝状アルキルラジカルと場合により置換できると理解すべきである。
【００１４】
「窒素原子の位置α（「アルファ」）での分岐は、窒素原子に直接結合した炭素原子が２つの他の炭素原子に追加して結合していることを意味する。
【００１５】
「１から６個の炭素原子を有する直鎖状ヒドロキシアルキルラジカル」は、末端位置（即ち、式（１）の化合物中に存在する窒素原子に結合した炭素原子に対してω位置）でヒドロキシル基と置換された、１から６個の炭素原子を有する直鎖状アルキルラジカルを意味する。
【００１６】
ヒドロキシメチル、２−ヒドロキシエチル、３−ヒドロキシ−ｎ−プロピル、４−ヒドロキシ−ｎ−ブチル、５−ヒドロキシ−ｎ−ペンチルおよび６−ヒドロキシ−ｎ−ヘキシルから選択される直鎖状ヒドロキシアルキルラジカルがより特に好ましく、一層より好ましくは、ヒドロキシアルキルラジカルは、ヒドロキシメチル、２−ヒドロキシエチルおよび３−ヒドロキシ−ｎ−プロピルから選択され、２−ヒドロキシエチルが極めて特に好ましい。
【発明を実施するための形態】
【００１７】
一実施形態によると、式（１）（式中、Ｒ１は水素原子を表し、Ｒ２およびＲ３は、同一であっても異なっていてもよく、水素原子、１から１２個の炭素原子を有する直鎖状もしくは分枝状アルキルラジカル、３から１２個の炭素原子を有するシクロアルキルラジカル、および１から６個の炭素原子を有する直鎖状ヒドロキシアルキルラジカルから選択され、このとき
・Ｒ２およびＲ３のうちの少なくとも１つはヒドロキシル基（−ＯＨ）を有する、および
・Ｒ２およびＲ３のうちの少なくとも１つは窒素原子の位置α（「アルファ」）に少なくとも１つの分岐を有する、と理解されている）のアミン類が好ましい。
【００１８】
本発明のまた別の実施形態によると、式（１）（式中、各アルキルもしくはシクロアルキルラジカルが３から１０個の炭素原子、好ましくは３から８個の炭素原子を有する）のアミン類が好ましい。
【００１９】
本発明のさらにまた別の好ましい実施形態によると、ヒドロキシル基を有するラジカルは、２もしくは３個、より好ましくは２個の炭素原子を有する。
【００２０】
極めて特に好ましい態様によると、本発明は、式（１）：
（式中、
Ｒ１は、水素原子を表す、および
Ｒ２およびＲ３は、同一であっても異なっていてもよく、３から８個の炭素原子を有する直鎖状もしくは分枝状アルキルラジカル、６から１０個の炭素原子を有するシクロアルキルラジカル、および２もしくは３個、好ましくは２個の炭素原子を有する直鎖状ヒドロキシアルキルラジカルから選択され、このとき
・Ｒ２およびＲ３のうちの少なくとも１つはヒドロキシル基（−ＯＨ）を有する、および
・Ｒ２およびＲ３のうちの少なくとも１つは窒素原子の位置α（「アルファ」）に少なくとも１つの分岐を有する、と理解されている）のアミンの上記の使用に関する。
【００２１】
極めて特には：
・Ｎ−（１−メチルプロピル）−Ｎ−（２−ヒドロキシエチル）アミン；
・Ｎ−（１，３−ジメチルブチル）−Ｎ−（２−ヒドロキシエチル）アミン；
・Ｎ−（１−エチル−３−メチルペンチル）−Ｎ−（２−ヒドロキシエチル）アミン；
・Ｎ−（３，３，５−トリメチルシクロヘキシル）−Ｎ−（２−ヒドロキシエチル）アミン；および
・Ｎ−（４−ヒドロキシシクロヘキシル）−Ｎ−（２−ヒドロキシエチル）アミンから選択される少なくとも１つのアミンを使用するのが好ましい。
【００２２】
式（１）のアミン類は、市販で入手できる、または公知である、またはそのまま、または単純に適応させて、当業者には公知である、および科学文献、特許文献、「Ｃｈｅｍｉｃａｌ  Ａｂｓｔｒａｃｔｓ（ＣＡＳ）」に記載されている、またはオンラインデータベースもしくはインターネットからの合成方法に従って入手することができる。
【００２３】
例えば、式（１）のアミン類は、第１級アミンもしくは第１級ヒドロキシアルキルアミンによるケトンまたはアルデヒドの還元的アミノ化によって容易に入手することができる。
【００２４】
そこで、本発明は、塗料中の中和および／または補助分散のための作用物質として、および／または本発明者らが着色したいと望む白色塗料ベース中での顔料の着色力を増進するための作用物質としての、上記に規定した式（１）の少なくとも１つのアミンの使用に関する。
【００２５】
塗料は、水性塗料、例えばアクリル系をベースとするラテックス塗料、または溶剤型塗料、例えばアルキドもしくはグリセロフタリック塗料であってもよい。
【００２６】
式（１）のアミン類は、着色塗料の場合に、特に顔料が白色塗料ベース中への顔料濃縮物の希釈によって調製物中に導入されると、極めて特に興味深い用途が見つかる。
【００２７】
実際に、驚くべきことに、塗料中の、もしくは顔料濃縮物中でさえの、または「白色ベース」と呼ばれる塗料ベース中と顔料濃縮物中での同時の式（１）の少なくとも１つのアミンの存在は、前記顔料の着色力（発色）の実質的増加を可能にする。
【００２８】
言い換えると、塗料、白色ベースおよび／または顔料濃縮物中の式（１）の少なくとも１つのアミンの存在は、式（１）のアミンを含有していない前記塗料もしくは前記顔料濃縮物中で同一着色力を得るために必要とされたであろう顔料の量を減少させることを可能にできる。
【００２９】
本発明は、上記に規定した式（１）の少なくとも１つのアミンを含む顔料濃縮物にさらに関する。本発明の顔料濃縮物は、主分散剤に加えて、１つ以上の顔料、水ならびに１つ以上の通常の添加物および補助剤を概して含む。
【００３０】
本発明の顔料濃縮物は、有利には、水性または溶剤型白色塗料ベースを着色することを目的とすることができる。
【００３１】
顔料濃縮物は、特に通常使用され、当業者には公知である中和剤から選択される、および特にアンモニア、水酸化ナトリウム、ジメチルアミン、モノエタノールアミン、ジエタノールアミン、Ｎ−メチルエタノールアミン、２−アミノ−２−メチル−１−プロパノール、および２−ｎ−ブチルアミノエタノールから選択される中和剤である、１つ以上の他の中和剤をさらにまた含むことができる。
【００３２】
前記顔料濃縮物は、０．０５から１０重量％の式（１）の少なくとも１つのアミンを有利には含み、および前記少なくとも１つのアミンが少なくとも１つの他の中和剤と混合して使用される場合は、前記混合物（中和剤の全部）の少なくとも１重量％、好ましくは５０重量％を有利には表している。
【００３３】
顔料濃縮物中の式（１）の少なくとも１つのアミンの使用に関連するまた別の利点は、顔料濃縮物の調製物中に含まれる主分散剤の量を、上記に規定した式（１）のアミンの分散剤としての役割を考慮に入れて調整することが可能であるという事実にある。
【００３４】
さらに、白色塗料を着色するための顔料濃縮物の量は、有利には、上記に規定した式（１）のアミンの着色力の増進を促進する能力を考慮に入れて調整することができる。
【００３５】
また別の態様によると、本発明は、水性または溶剤型塗料であって、前記塗料中の中和剤および／または補助分散剤として、および／または顔料の着色力を増進するための作用物質として上記に規定した式（１）の少なくとも１つのアミンを含むことを特徴とする水性または溶剤型塗料にさらに関する。
【００３６】
本発明による、着色した、または着色していない水性または溶剤型塗料には、内部であっても外部であっても、表面、壁およびその他の建築物の表面をコーティングするための製品としての極めて特に有利な用途がある。
【００３７】
有利には、本発明による塗料は、０．０５から２重量％、好ましくは０．１から０．５重量％、および一層より好ましくは０．１から０．２重量％の式（１）の少なくとも１つのアミンを含有することができる。
【００３８】
式（１）のアミンは、塗料調製物中の唯一の中和剤であってもよい、または塗料は通例使用されて当業者には公知である中和剤、特にアンモニア、水酸化ナトリウム、ジメチルアミン、モノエタノールアミン、ジエタノールアミン、Ｎ−メチルエタノールアミン、２−アミノ−２−メチル−１−プロパノール、および２−ｎ−ブチルアミノエタノールから選択される少なくとも１つの他の中和剤を含むことができる。
【００３９】
好ましくは、式（１）のアミンは、少なくとも１％の中和剤の混合物、一層より好ましくは少なくとも５０重量％の中和剤の混合物を表している。
【００４０】
本発明は、着色塗料であって、１００重量部の：
・１から４重量部の上記に規定した式（１）の少なくとも１つのアミンと；
・２０から５０重量部の少なくとも１つの顔料または色素と；
・４０から７０重量部の水と；
・１から１０重量部の乾燥遅延剤、例えばポリエチレングリコール２００と；
・０．１から０．８重量部の通常の添加物および補助剤、例えば消泡剤および殺生物剤とを、
１，０００重量部の：
・８０から１５０重量部の添加水と；
・１から２重量部の少なくとも１つの分散剤と；
・１から３重量部の少なくとも１つの中和剤と；
・８０から１５０重量部の白色顔料、例えば二酸化チタン（ＴｉＯ２）と；
・４００から５５０重量部の少なくとも１つの他の白色顔料と；
・１００から２００重量部の少なくとも１つのバインダー、例えばアクリル系エマルジョン、アクリル樹脂と；
・１５０から２５０重量部の少なくとも１つの増粘剤、例えばセルロースエーテルと；
・２から５重量部の通常の添加物および補助剤、例えば消泡剤、凝集剤および殺生物剤とを含むつや消し白色水性塗料（ＰＭ１）のベース中に含む顔料濃縮物（ＣＰ１）の希釈によって得られたことを特徴とする着色塗料にさらに関する。
【００４１】
また別の態様によると、本発明は、着色塗料であって、１，０００重量部の：
・７０から１５０重量部の添加水と；
・１から３重量部の少なくとも１つの分散剤と；
・１から２重量部の少なくとも１つの中和剤と；
・８０から３００重量部の白色顔料、例えば二酸化チタン（ＴｉＯ２）と；
・４０から９０重量部の少なくとも１つの他の白色顔料と；
・４００から５５０重量部の少なくとも１つのバインダー、例えばアクリル系エマルジョン、アクリル樹脂と；
・４から２０重量部の少なくとも１つの増粘剤と；
・１０から４０重量部の通常の添加物および補助剤、例えば消泡剤、凝集剤および殺生物剤と、を含む水性サテン仕上げ白色塗料（ＰＳ１）中への上記に規定した顔料濃縮物（ＣＰ１）の希釈によって得られたことを特徴とする着色塗料にさらに関する。
【００４２】
さらにまた別の態様によると、本発明は、着色塗料であって、１，０００重量部の：
・８０から１５０重量部の添加水と；
・２００から２５０重量部の少なくとも１つのバインダー、例えばアクリル樹脂と；
・１から３重量部の少なくとも１つの分散剤と；
・１から３重量部の少なくとも１つの中和剤と；
・１６０から２５０重量部の白色顔料、例えば二酸化チタン（ＴｉＯ２）と；
・３００から４００重量部の少なくとも１つの他の白色顔料と；
・１２０から２００重量部の少なくとも１つの増粘剤、例えばセルロースエーテルと；
・２から５重量部の通常の添加物および補助剤、例えば消泡剤および殺生物剤と、を含む水性白色外壁用塗料（ＰＦ１）中への上記に規定した顔料濃縮物（ＣＰ１）の希釈によって得られたことを特徴とする着色塗料にさらに関する。
【００４３】
さらにまた別の態様によると、本発明は、着色塗料であって、１，０００重量部の：
・５００から６５０重量部のアルキド樹脂と；
・２３０から３５０重量部の少なくとも１つの白色顔料と；
・４から８重量部の少なくとも１つの湿潤剤と；
・１５から２５重量部の少なくとも１つの乾燥剤と；
・６から１０重量部の通常の添加物および補助剤、例えば沈降防止剤および皮張り防止剤と；
・８０から１２０重量部の炭化水素溶剤、例えばホワイト・スピリットと、を含む溶剤型白色塗料（Ｐｓｏｌｖ）中への上記に規定した顔料濃縮物（ＣＰ１）の希釈によって得られたことを特徴とする着色塗料にさらに関する。
【００４４】
上述した塗料の各々において、顔料濃縮物は結果として生じる塗料の０．１から８重量％を概して表す。
【００４５】
顔料濃縮物、または水性もしくは溶剤型塗料中の上述した式（１）の少なくとも１つのアミンの使用は、以下の特徴：
（１）水性塗料中の中和剤および／または補助分散剤中で、８から１０、好ましくは８．５から９．５の理想的ｐＨの調整のためにラテックス中で０．１から０．５％、および好ましくは０．１から０．２％の含量で使用されるＡＭＰ（登録商標）９０が重量に対する重量で式（１）の少なくとも１つのアミンと置換されると、ＡＭＰ（登録商標）−９０（顔料濃縮物および白色ベース中のＡＭＰ（登録商標）−９０）と比較して顔料濃縮物および白色ベース中の少なくとも１単位の相対色差ΔＥ＊を伴って着色力が高くなる；
（２）着色力を増進するより大きな能力のおかげで、式（１）のアミンは、顔料濃縮物中の主分散剤の量を少なくとも４分の１減少させるだけではなく、水性白色ベースを着色するための顔料濃縮物の量を少なくとも１０％減少させることも可能にできる。
【００４６】
（３）ＡＭＰ（登録商標）９０と式（１）の少なくとも１つのアミンとの置換は、ラテックス型の塗料への適用には限定されず、より優れた分散力および着色力を増進するより優れた能力を提供しながら、アルキド型の塗料にも適用することができる；
（４）ＡＭＰ（登録商標）９０と式（１）の少なくとも１つのアミンとの置換は、上記に規定した、ＡＭＰ（登録商標）９０自体を含む１つ以上の他の中和剤の併用を除外しないが、上述した利点を得るためには最小限の比率（少なくとも１％）の式（１）のアミンを使用する；
（５）この現象は、例えばフタロシアニンブルーなどの分散させるのが困難であることが公知の顔料について特に観察される、の１つ以上を示すことを可能にする。
【００４７】
以下の実施例では、この範囲を限定せずに本発明について例示する。これらの実施例では、部およびパーセンテージは、他に特に明示しない限り、重量部および重量％である。
【実施例】
【００４８】
調製物Ａの実施例：顔料濃縮物の調製
当業者には公知の方法を使用して、以下の表１に表示したＣＰＡＭ、ＣＰＡＤおよびＣＰＳＢと指名した青色（フタロシアニンブルー顔料）の調製物を有する３種の顔料濃縮物（ＣＰ）を調製する。
【００４９】
【表１】
0005543924.tif 000003
（１）商標名「ＡＭＰ（登録商標）９０」（ＣＡＳ番号１２４−６８−５）を付けて「ＡＮＧＵＳ」社によって市販されている、窒素のα炭素原子上のいずれでも分岐を有していない中和剤（比較例）。この中和剤は、９０％水溶液形で調製物中に導入されるが、この水の量は、調製物の４７重量部の添加水には計算されない；
（２）窒素のα炭素原子のいずれの上でも分岐を有していない中和剤（比較例）（ＣＡＳ番号１１１−７５−１）；
（３）本発明による式（１）の中和剤（ＣＡＳ番号３５２６５−０４−４）；
（４）商標名「ＤＩＳＰＥＲＢＹＫ  １９１」を付けて「ＢＹＫ−ＣＨＥＭＩＥ」社によって市販されている主分散剤；
（５）例えば名称「ＢＬＥＵ  ＢＴ  ６２７Ｄ」を付けて「ＣＬＡＲＩＡＮＴ」社によって市販されているようなフタロブルー１５：２顔料；
（６）名称「ＥＦＫＡ２５２６」を付けて「ＣＩＢＡ  ＳＰＥＣＩＡＬＴＹ  ＣＨＥＭＩＣＡＬＳ」社によって市販されている消泡剤；
（７）名称「ＡＣＴＩＣＩＤＥ  ＭＢＳ」を付けて「ＴＨＯＲ」社によって市販されている殺生物剤；
（８）名称「ＶＩＳＣＯＰＬＵＳ３０３０  １０％」を付けて「ＤＥＧＵＳＳＡ」社によって市販されている５０％水溶液中の増粘剤。
【００５０】
顔料濃縮物ＣＰＡＭは、大量の泡と粒子状の外観を備えて入手される。顔料濃縮物ＣＰＡＤもまた小量の泡を有する。これとは対照的に、顔料濃縮物ＣＰＳＢ（本発明による）は、発泡を全く伴わず、良好な外観を有する。
【００５１】
これらの顔料濃縮物各々を調製するために、顔料は１．５ｍｍのボール径を備えるボールミル内において、水、主分散剤、中和剤、消泡剤の存在下で、１．５時間にわたり１，０００回転／分の速度で粉砕した。粒径は、Ｎｏｒｔｈゲージを使用してチェックし、１０μｍを選択した。殺生物剤、乾燥遅延剤のＰＥＧ２００および場合により増粘剤を粉砕時間の終了時に加える。
【００５２】
調製物Ｂの実施例：つや消し塗料の白色ベースの調製
各々が９５２ｇである、３種の白色塗料ベースＢＢＰ１、ＢＢＰ２およびＢＢＰ３を調製する。塗料の各構成成分は、制御された比率で導入する。塗料の組成は、以下の表２に示した。
【００５３】
【表２】
0005543924.tif 000004
【００５４】
３種の白色ベースＢＢＰ１（中和剤ＡＭＰ（登録商標）９０を備える）、ＢＢＰ２（中和剤２−ｎ−ブチルアミノエタノールを備える）およびＢＢＰ３（本発明による中和剤であるＮ−（１−メチルプロピル）−Ｎ−（２−ヒドロキシエチル）アミンを備える）は、上記の表２に明示した様々な構成成分を記載した比率で、ラテックスの調製の当業者によって公知である技術に従って混合する工程によって調製する。
【００５５】
水、消泡剤、分散剤、中和剤および抗菌剤は、最初に分散剤中で５分間にわたり５００回転／分で混合される。流体混合物が得られる。
【００５６】
次に「ペーストを混合する工程」が実施され（充填剤が導入される段階）、顔料ならびにレオロジーおよび光沢の修飾剤（二酸化チタン、炭酸カルシウムおよびタルク）が上記で得られた混合物に加えられ、２０分間にわたり８００回転／分で攪拌される。充填剤は緩徐に導入され、混合物の温度上昇が剪断力の結果として観察されることが多い。
【００５７】
次に樹脂および凝集剤を加えるために、攪拌速度は５００回転／分に低下させられる。粘度は次に増粘剤（ＰＵ型、セルロース系、またはポリエーテル）を加えることによって場合により調整される。塗料の濃度が高すぎる場合は、水を加えることができる。原則として、粘度は、約４，０００から５，０００ｍＰａ．ｓでなければならない。粘度調整後には、全体を５分間にわたり５００回転／分で攪拌する。
【００５８】
白色ベースの貯蔵安定性：
ｐＨおよび粘度の測定（Ｂｒｏｏｋｆｉｅｌｄ、Ｓｐｉｎｄｌｅ  ６、１００回転／分、室温）は、増粘剤が調整終了時からしばらくはなお活性である可能性があるので、調整の少なくとも２４時間後に行う。ｐＨ値は、３種の調製物について同等であり、９．２から９．３の間である。
【００５９】
約６カ月間の経年劣化に相当する、４０℃のストーブ内に１５日間置いた後にｐＨの低下はほとんど見られないので、このためこの調製物は安定性であると見なされる。
【００６０】
本発明の実施例および比較例
一般的方法
白色ベースであるＢＢＰ１からＢＢＰ３は、調製物Ａの実施例において調製した顔料濃縮物ＣＰＡＭ、ＣＰＡＤおよびＣＰＳＢを調製物Ｂの実施例由来の白色ベース中に、以下の表３に示した混合スキームに従って希釈することによって着色する。
【００６１】
【表３】
0005543924.tif 000005
【００６２】
乾燥塗膜上の不透過度、光沢および着色力の試験：
不透過度は、塗料の被覆力を意味する。Ｄｒ．Ｌａｎｇｅ型分光光度計を製造業者の指示に従って使用して測定した不透過度は、調製物各々について完全に許容可能であり、各場合において９５％を超える。
【００６３】
光沢は、表面が光線を拡散させずに反射する能力を意味する。様々な調製物間で差は観察されず、これらの６０℃での光沢はＮｏｖｏ  Ｇｌａｓｓ社製のＴｒｉｏ（商標）器械上で測定した場合に１０未満である。
【００６４】
着色力（発色）は、塗料調製物各々に加えられたフタロシアニンブルー顔料濃縮物に基づいて評価される。本明細書において実施した試験は、上述した中和剤各々の分散力を例示している。
【００６５】
各場合において、発色は、以下の実験条件において評価される：
・着色した白色ベースの発色は、ＬＥＮＥＴＡ  ２Ａ標準コントラストカード（Ｔｈｅ  ＬＥＮＥＴＡ  ＣＯＭＰＡＮＹ社、米国）上の２００μｍ下での湿性沈着によって評価する。
【００６６】
・２４時間にわたり乾燥させた後、これらのコントラストカードを目視検査し、Ｄｒ．Ｌａｎｇｅ分光光度計を用いて測定する。
【００６７】
・色の測定は、Ｄｒ．Ｌａｎｇｅ分光光度計上で、含まれている反射鏡モード、反射光での測定、測定口径８ｍｍ、紫外発光率１００％、ルミナンスｄ／８（照射軸に比較して８°での拡散）で測定する。
【００６８】
・数値は、コントラストカード上で得られた３回の測定値の平均値である。以下の表４に示したＬ＊、ａ＊、ｂ＊およびΔＥ＊の数値は、ＣＩＥＬＡＢによる色空間座標であり、規格ＤＩＮ  ６１７４に記載されており、２００３年に発行されたＥｄｉｔｉｏｎｓ  Ｖｉｎｃｅｎｔｓからの著者Ｇｏｌｄｓｃｈｍｉｄｔ  ａｎｄ  Ｓｔｒｅｉｔｂｅｒｇｅｒの「ＢＡＳＦ  Ｈａｎｄｂｏｏｋ  ｏｎ  Ｂａｓｉｃｓ  ｏｆ  Ｃｏａｔｉｎｇ  Ｔｅｃｈｎｏｌｏｇｙ」の第３６０から３７２頁に説明されている。以下の：
Ｌ＊は、０（黒色）から１００（白色）の間の白色指数を表す；
ａ＊は、−１００（緑色）から＋１００（赤色）の間の赤色指数を表す；
ｂ＊は、−１００（青色）から＋１００（黄色）の間の黄色指数を表す、を想起されたい。
【００６９】
Ｅ＊の数値は、方程式：
【００７０】
【数１】
0005543924.tif 000006
から計算される。
【００７１】
上記の表３は、上記に記載した色測定に提出された、青色に着色された塗料の３つの実施例（１例は本発明を例示し、２例は比較例である）を示している；これらの測定の結果（分光光度計測定値）は以下の表４に示した。
【００７２】
【表４】
0005543924.tif 000007
【００７３】
表４からは、実施例２および３に記載の調製物が実施例１に記載の調製物より着色力のより大きな増進を示すことが明らかである。
【００７４】
さらに、実施例３のΔＥ＊は、実施例２のΔＥ＊より大きいので、より優れた発色を示している。これは、塗膜の目視観察によって確証される。実施例３の調製物から調製された塗膜は実施例１の調製物から調製された塗膜より均質であり、さらにまた粒子およびより濃い青色痕跡を観察できる実施例２の調製物から調製された塗膜よりも均質である。